(57)【要約】 【課題】  鋼の連続鋳造において、定常操業状態と非定常操業状態とに関わらず、溶鋼中の介在物を効果的に浮上分離させることのできるタンディシュを提供する。【解決手段】  鋼の連続鋳造に用いられるタンディシュ１１の溶鋼が注入される位置に、略平板状の形状を有する第１部材１７と、略平板状の形状を有し、第１部材の一方の端部で第１部材と連なり、第１部材から立上がるように設けられる第２部材１８とからなる堰１９を設ける。この断面形状が略Ｌ字状の堰は、第２部材が、第１部材に対して立上がる方向が溶鋼注入位置から溶鋼排出位置へ向う方向と反対になるように配置される。このことによって、タンディシュ内の溶鋼の流速が緩和され、各所における流速度差が小さくなり、また浮上流が生成されるので、介在物浮上分離性が向上される。【選択図】      図１
2005262242.tif 000002
【特許請求の範囲】
【請求項１】
鋼の連続鋳造に用いられ、取鍋に収容される溶鋼が注入され、注入された溶鋼を浸漬ノズルで鋳型へ排出するタンディシュにおいて、
略平板状の形状を有する第１部材と、
略平板状の形状を有し、第１部材の一方の端部で第１部材と連なり、第１部材から立上がるように設けられる第２部材とからなる堰を備え、
堰は、溶鋼が注入される溶鋼注入位置から、浸漬ノズルで溶鋼が排出される溶鋼排出位置へ向う方向に対して交差する方向に延びるように配置され、
かつ堰の第１部材は、取鍋から溶鋼が注入される方向と平行方向になるように、また堰の第２部材は、堰の第１部材に対して立上がる方向が溶鋼注入位置から溶鋼排出位置へ向う方向と反対になるように配置されることを特徴とする介在物浮上性に優れるタンディシュ。
【請求項２】
堰は、
底面を臨む第１部材の一方の端部と底面との距離Ｄの、底面から溶鋼の浴面までの高さＨに対する比（Ｄ／Ｈ）が、
０．３よりも大きく（Ｄ／Ｈ＞０．３）なるように配置されることを特徴とする請求項１記載の介在物浮上性に優れるタンディシュ。
【請求項３】
堰は、
第１部材の他方の端部と底面との距離Ｉの、底面から溶鋼の浴面までの高さＨに対する比（Ｉ／Ｈ）が、
１．０よりも大きく（Ｉ／Ｈ＞１．０）なるように配置されることを特徴とする請求項１または２記載の介在物浮上性に優れるタンディシュ。
【請求項４】
堰は、
断面形状が略Ｌ字状を有することを特徴とする請求項１記載の介在物浮上性に優れるタンディシュ。
【請求項５】
堰と溶鋼排出位置との間には、
底面から立上がるようにして下堰がさらに設けられることを特徴とする請求項１〜４のいずれか１つに記載の介在物浮上性に優れるタンディシュ。
【発明の詳細な説明】
【技術分野】
【０００１】
本発明は、鋼の連続鋳造に用いられ、取鍋に収容される溶鋼が注入され、注入された溶鋼を浸漬ノズルで鋳型へ排出する介在物浮上性に優れるタンディシュに関する。
【背景技術】
【０００２】
溶鋼中の介在物特に非金属介在物には、炉や鍋の内壁材として用いられる耐火物微粉が混入した外来介在物と、溶鋼中の成分が溶剤や大気と反応することによって生成される内生介在物とがあるけれども、いずれの介在物も、鋳造時のノズル閉塞、スラブ欠陥などの原因となるので、溶鋼段階において介在物をできる限り分離除去することが望まれている。
【０００３】
鋼の連続鋳造では、取鍋に収容される溶鋼を、一旦タンディシュに注入した後、タンディシュに設けられる浸漬ノズルを介して連続鋳造用鋳型内へ溶鋼を注入する方法が採られている。タンディシュは、その内部空間に一旦溶鋼をプールすることによって、取鍋から鋳型へ溶鋼を安定供給するとともに、溶鋼中の非金属介在物を浮上分離させることに用いられる容器である。
【０００４】
タンディシュ内の溶鋼中における介在物の浮上性を向上するためには、タンディシュの底面近傍から溶鋼の浴面へ向う浮上流を生成すること、タンディシュを流動する溶鋼の流速を遅くすること、またタンディシュ内の各所において溶鋼が流動する速度差を小さくすることが有効であるとされている。
【０００５】
タンディシュ内の溶鋼中における介在物の浮上性向上を実現する手段として、たとえば、タンディシュの底面にポーラスプラグを設け、ポーラスプラグに接続される不活性ガス吹込み装置からタンディシュ内にプールされる溶鋼に不活性ガスを吹込むことによって浮上流を生成したり、タンディシュ内に誘導加熱コイルを設け、コイルに電源から電力供給して溶鋼を加熱することによって浮上流を生成することが行われている。しかしながら、このような手段は、大掛かりな設備を必要とするので、高額な設備投資を必要とするばかりでなく、不活性ガスの吹込みでは、吹込みガスに起因してスラブに気孔欠陥を生じるなどの問題がある。
【０００６】
またタンディシュの収容容積を大きくすることによって、タンディシュ内の溶鋼の流速を遅くして介在物の浮上性を向上することも提案されている。しかしながら、異鋼種を連続鋳造する場合、成分の異なる溶鋼が１つのタンディシュ内で混合された状態（この状態を以後、異鍋溶鋼と呼ぶ）になるけれども、タンディシュの収容容積を大きくすると、異鍋溶鋼の混合体積が大きくなるので、異鍋溶鋼を連続鋳造の前後いずれの鋼種としても採ることができないときには、大きな歩留低下を生じるという問題がある。
【０００７】
設備投資額を抑制し、また異鍋溶鋼による歩留低下を抑制することのできる介在物浮上性向上の１手段として、タンディシュの溶鋼プール空間内に堰を設けるものがある。たとえば、タンディシュ内の溶鋼の受湯部に、溶鋼の鋳型への給湯部とは反対方向に２０〜６０度の下り勾配の傾斜を持つ耐火物製の溶鋼流動方向制御台（堰）を備えるタンディシュが提案されている（特許文献１参照）。
【０００８】
図１４は、従来技術のタンディシュ１の構成を簡略化して示す断面図である。従来技術のタンディシュ１では、取鍋２から注入された溶鋼は、溶鋼流動方向制御台３（以後、堰３と呼ぶ）を流落ち、タンディシュ１の底部４および端部５に衝突して、矢符６に示すようにタンディシュ１の上部に向って流れる。湯だまりの表面近傍に達した溶鋼の流れは、反転して給湯部に向う流れとなる。給湯部に向う矢符７の流れは、堰３に流れを遮られるため、タンディシュ側壁とこの堰３の間を抜けながら、タンディシュ１の底部に潜り込む流れとなる。このような従来のタンディシュ１では、溶鋼が激しく攪拌されたり衝突する場所が形成され、そのような場所において、溶鋼中の微小な酸化物が凝集、肥大化しやすく、肥大化した酸化物が、浮上しやすくなり、給湯部に到達する過程または給湯部に達した後に、溶鋼系外に除去されるとする。
【０００９】
しかしながら、従来技術の堰３では、鋳型への給湯部とは反対方向に下り勾配の傾斜が形成され、取鍋２から供給される溶鋼がこの傾斜面を流下することによって、その流動速度が加速される。この加速によって、上下方向の流速度や溶鋼の表面近傍での流速度を大きくして激しく攪拌するので、微小介在物が凝集肥大化するけれども、激しい攪拌は、同時に凝集肥大化した介在物を再び溶鋼中へ巻込む作用も有する。したがって、従来技術のタンディシュ１では、介在物の分離除去が充分でなく、介在物が溶鋼の激しい流動に巻込まれて連続鋳造用鋳型内へ流出し、スラブ品質を充分に向上し得ないという問題がある。
【００１０】
前述したように、堰は、高額の設備費を伴わないという利点があるけれども、堰の高さによってタンディシュ内における溶鋼の流路面積が変化するので、局所的な流速の制御が難しく、タンディシュ内において局所的に流速の増大することがあり、介在物の浮上性をかえって悪化させることも起こり得る。
【００１１】
また同一寸法同一形状の堰を設ける場合であっても、タンディシュ内の溶鋼量にしたがって流路面積の変化することがある。たとえば定常操業状態（溶鋼の湯面高さが高い場合）と、非定常操業状態（鍋交換後に溶鋼の湯面高さが下がった状態）とでは、堰が同一であっても、タンディシュ内の溶鋼の流路面積が変化する。このようなとき、定常操業状態と非定常操業状態とのいずれの流路面積においても、良好な介在物浮上性を発現することのできるような堰の仕様は、未だ提案されていない。
【００１２】
【特許文献１】特開２０００−１１７４０１号公報
【発明の開示】
【発明が解決しようとする課題】
【００１３】
本発明の目的は、鋼の連続鋳造において、定常操業状態と非定常操業状態とのいずれであっても、溶鋼中の介在物特に非金属介在物を効果的に浮上分離させることのできる介在物浮上性に優れるタンディシュを提供することである。
【課題を解決するための手段】
【００１４】
本発明は、鋼の連続鋳造に用いられ、取鍋に収容される溶鋼が注入され、注入された溶鋼を浸漬ノズルで鋳型へ排出するタンディシュにおいて、
略平板状の形状を有する第１部材と、略平板状の形状を有し、第１部材の一方の端部で第１部材と連なり、第１部材から立上がるように設けられる第２部材とからなる堰を備え、
堰は、溶鋼が注入される溶鋼注入位置から、浸漬ノズルで溶鋼が排出される溶鋼排出位置へ向う方向に対して交差する方向に延びるように配置され、かつ堰の第１部材は、取鍋から溶鋼が注入される方向と平行方向になるように、また堰の第２部材は、堰の第１部材に対して立上がる方向が溶鋼注入位置から溶鋼排出位置へ向う方向と反対になるように配置されることを特徴とする介在物浮上性に優れるタンディシュである。
【００１５】
また本発明は、堰は、底面を臨む第１部材の一方の端部と底面との距離Ｄの、底面から溶鋼の浴面までの高さＨに対する比（Ｄ／Ｈ）が、０．３よりも大きく（Ｄ／Ｈ＞０．３）なるように配置されることを特徴とする。
【００１６】
また本発明は、堰は、第１部材の他方の端部と底面との距離Ｉの、底面から溶鋼の浴面までの高さＨに対する比（Ｉ／Ｈ）が、１．０よりも大きく（Ｉ／Ｈ＞１．０）なるように配置されることを特徴とする。
また本発明は、堰は、断面形状が略Ｌ字状を有することを特徴とする。
【００１７】
また本発明は、堰と溶鋼排出位置との間には、底面から立上がるようにして下堰がさらに設けられることを特徴とする。
【発明の効果】
【００１８】
本発明によれば、取鍋からタンディシュへ注入された溶鋼は、堰の第２部材に衝突し、一旦溶鋼排出位置と反対の方向に流動した後、タンディシュの内壁に衝突して反転し、溶鋼排出位置に向って流動するので、タンディシュ内の各所における流速の差異が小さくなる。溶鋼排出位置に向って流動するようになった溶鋼は、堰の下方であってタンディシュの底面と堰とによって形成される底面寄りの比較的狭隘な流路を通り、堰の下方を通過後は、タンディシュ内にプールされる溶鋼の、溶鋼注入位置と溶鋼排出位置とを結ぶ方向に対して直交する断面すべてを流路面積として流動する。
【００１９】
このように、タンディシュ内を流動する溶鋼は、堰下方を通過後、流路面積が急激に拡大するので、流速が低下するとともに、底面付近から溶鋼の浴面に向う浮上流を生成することができる。したがって、連続鋳造の定常操業状態と非定常操業状態とのいずれにおいても、堰の第２部材を、プールされる溶鋼の浴面下になるように配置することによって、溶鋼中の介在物を効果的に浮上分離させ、優れた品質のスラブを製造することが可能になる。さらに、成分の異なる鋼種を連続して鋳造する場合においても、タンディシュ内の各所における流速の差異が小さく、かつ流速が遅くなるので、タンディシュ内の溶鋼が激しく攪拌されることがなく、整流化されて異鍋溶鋼の混合体積が抑制される。したがって、異なる成分の鋼種を、同一のタンディシュで連続鋳造する場合にも、異鍋溶鋼に起因する歩留低下を抑制することができる。
【００２０】
また本発明によれば、底面から堰の第１部材の一方の端部である下端部までの高さＤと、底面から溶鋼の浴面までの高さＨとの比（Ｄ／Ｈ）が、０．３よりも大きく（Ｄ／Ｈ＞０．３）なるように、堰を配置することによって、堰の第２部材に衝突し、一旦溶鋼排出位置と反対の方向に流動した後、タンディシュの内壁に衝突して反転する溶鋼に対して、過度に攪拌作用を及ぼすことなく溶鋼排出位置に向って流動させることが可能になる。
【００２１】
また本発明によれば、堰は、底面から堰の第１部材の他方の端部である上端部までの高さＩと、底面から溶鋼の浴面までの高さＨとの比（Ｉ／Ｈ）が、１．０よりも大きく（Ｉ／Ｈ＞１．０）なるように、堰を配置することによって、堰の第２部材に衝突した溶鋼が、堰の上方をオーバーフローして溶鋼排出位置方向へ流動することを防止できるので、整流化と浮上流生成とを一層効率的に発現させることができる。
【００２２】
また本発明によれば、堰は、断面形状が略Ｌ字状を有するように、すなわち第１部材と第２部材との成す角度が、ほぼ９０度になるように形成される。第１部材と第２部材との成す角度が、極端に鈍角であると、取鍋から注入される溶鋼が第２部材に衝突して流下する際に、加速されて流速が大きくなるので、攪拌作用が生じて介在物の浮上性が悪化する。第１部材と第２部材との成す角度が、極端に鋭角であると、取鍋から注入される溶鋼が衝突する第２部材の受容面積が小さくなるので、整流化作用が低下する。したがって、堰は、第１部材と第２部材との成す角度が、ほぼ９０度になるように形成されるのが好ましい。
【００２３】
また本発明によれば、堰と溶鋼排出位置との間には、底面から立上がるようにして下堰がさらに設けられるので、堰の下方に形成される流路を、溶鋼排出位置に向って流動通過した溶鋼の底面流を確実に解消し、強い浮上流を生成することができるので、一層介在物浮上性を向上することができる。
【発明を実施するための最良の形態】
【００２４】
図１は、本発明の実施の一形態であるタンディシュ１１の構成を簡略化して示す断面図である。タンディシュ１１は、大略舟形の容器であり、鋼製外殻の内壁に耐火レンガなどの耐火材を内張りしたものである。なお、図１では、外殻と内張りされた耐火材とを簡略化して示している。タンディシュ１１は、鋼の連続鋳造に用いられ、取鍋１２に収容される溶鋼が、取鍋１２に備わる注入ノズル１３を介してその収容空間に注入され、注入された溶鋼１４を浸漬ノズル１５で、連続鋳造用鋳型１６へ排出することによって、連続鋳造スラブを製造する。
【００２５】
本実施の形態のタンディシュ１１は、浸漬ノズル１５が１本備えられる構成であるけれども、これに限定されることなく、浸漬ノズルが複数本備えられる構成であってもよい。ただし、浸漬ノズルが複数本備えられる構成の場合、本発明は、注入ノズル１３からタンディシュ１１内へ溶鋼が注入される溶鋼注入位置に対して、複数本の浸漬ノズルが、一方の側にのみ集約して設けられる構成、すなわち、局所的な流動方向を除き、タンディシュ内の全体的な流動方向が、溶鋼注入位置から鋳型へ溶鋼の排出される溶鋼排出位置へ向う１方向になるような構成に対して適用される。
【００２６】
本実施の形態のタンディシュ１１には、略平板状の形状を有する第１部材１７と、略平板状の形状を有し、第１部材１７の一方の端部１７ａで第１部材１７と連なり、第１部材１７から立上がるように設けられる第２部材１８とからなる堰１９が備えられる。堰１９は、取鍋１２から注入ノズル１３を介してタンディシュ１１へ溶鋼が注入される溶鋼注入位置２０から、浸漬ノズル１５で溶鋼１４が排出される溶鋼排出位置２１へ向う方向に対して交差する方向、すなわち舟形に形成されるタンディシュ１１の短手方向である幅方向に延びるように配置され、かつ堰１９の第１部材１７は、取鍋１２から溶鋼が注入される方向と平行方向になるように、また堰１９の第２部材１８は、堰１９の第１部材１７に対して立上がる方向が溶鋼注入位置２０から溶鋼排出位置２１へ向う方向と反対になるように配置される。なお、鋳型１６への溶鋼排出位置２１であって、該位置に設けられる浸漬ノズル１５への溶鋼の流入口には、溶鋼の流量制御部材２２であるストッパーが備えられる。
【００２７】
堰１９を構成する第１および第２部材１７，１８は、たとえばアルミナやマグネシアなどの耐火材からなる。堰１９は、一体部材として構成されてもよく、また第１部材１７と第２部材１８とを接続するようにして構成されてもよい。本実施の形態の堰１９は、タンディシュ１１の長手方向に平行な断面形状が、略Ｌ字状を有するように形成され、第１部材１７と第２部材１８とのなす角度θがほぼ９０度である。
【００２８】
堰１９は、幅方向の端部が、タンディシュ１１の長手方向側面の内壁に固定される。このとき、堰１９は、タンディシュ１１の底面２３を臨む第１部材１７の一方の端部１７ａ（以後、下端部１７ａと呼ぶ）と底面２３との距離Ｄの、底面２３から溶鋼１４の浴面までの高さＨに対する比（Ｄ／Ｈ）が、０．３よりも大きく（Ｄ／Ｈ＞０．３）なるように配置される。さらに堰１９は、第１部材１７の他方の端部１７ｂ（以後、上端部１７ｂと呼ぶ）と底面２３との距離Ｉの、底面２３から溶鋼の浴面までの高さＨに対する比（Ｉ／Ｈ）が、１．０よりも大きく（Ｉ／Ｈ＞１．０）なるように配置される。
【００２９】
図２は、堰１９を備えるタンディシュ１１内における溶鋼１４の流動方向を示す模式図である。取鍋１２から注入ノズル１３を介して矢符２４方向にタンディシュ１１へ注入された溶鋼は、まず堰１９の第２部材１８の注入ノズル１３を臨む衝突面２５に衝突する。第２部材１８の衝突面２５に衝突した溶鋼は、第１部材１７が障壁となるので溶鋼排出位置２１方向へは流動することができず、溶鋼排出位置２１方向と反対の方向へ流動する。
【００３０】
このとき、前述の比（Ｉ／Ｈ）が１．０よりも大きくなるように、すなわち第１部材１７の上端部１７ｂが常に溶鋼の浴面上になるように堰１９を配置することによって、第２部材１８の衝突面２５に衝突した溶鋼が、堰１９の上方をオーバーフローして溶鋼排出位置２１方向へ流動することを防止できる。また第２部材１８を設けて溶鋼排出位置２１方向と反対の方向へ流動する溶鋼の流れを生成することによって、溶鋼浴面に浮上したスラグが、注入ノズル１３からの注入流によって溶鋼中へ流入した場合であっても、再び溶鋼浴面へ浮上させることができる。
【００３１】
溶鋼排出位置２１方向と反対の方向へ流動した溶鋼は、タンディシュ１１の長手方向の一端面であって、溶鋼排出位置２１方向と反対方向の一端面の内壁面２６に衝突し、該内壁面２６に沿って、タンディシュ１１の底面２３へ向って流動する。底面２３へ向って流動する溶鋼は、さらに底面２３に衝突して流方向を転回し、第２部材１８と底面２３とによって形成される流路を、溶鋼排出位置２１方向に向って流動する。このとき、前述の比（Ｄ／Ｈ）が０．３よりも大きくなるように堰１９を配置することによって、溶鋼排出位置２１方向に向う転回流の流路面積を充分に確保することが可能になるので、溶鋼に過度に攪拌作用を及ぼすことを防止できる。
【００３２】
この堰１９の下方に形成される流路の面積は、第１部材１７よりも溶鋼排出位置２１寄りの位置において、溶鋼の流路となり得るタンディシュ１１内にプールされる溶鋼の幅方向の全断面積に比べて小さい。したがって、堰１９の下方に形成される流路を、溶鋼排出位置２１へ向って通過した溶鋼は、狭隘な流路から急激に広い流路へと導かれることになる。
【００３３】
したがって、タンディシュ内を流動する溶鋼は、まず注入後堰１９の第２部材１８の衝突面２５に衝突することによって、その流速が減殺される。次いで、タンディシュ１１の内壁面２６と底面２３とに衝突して反転し、堰１９下方の比較的狭隘な流路を通過後、流路面積が急激に拡大することによって、底面２３付近から溶鋼の浴面に向う浮上流が生成されるとともに、さらに流速が遅くなりかつ溶鋼深さ方向における流速差を小さくすることができる。
【００３４】
このように、堰１９を備えるタンディシュ１１は、タンディシュ１１内の溶鋼が流動する速度を遅くし、タンディシュ１１内の各所における溶鋼の流速の差を小さくし、また介在物浮上に効果的な浮上流を生成することができる。したがって、タンディシュ１１に注入された溶鋼中の介在物を効果的に浮上分離させ、スラブへの介在物の流出率を低減することができるので、優れた品質のスラブを製造することが可能になる。また、成分の異なる鋼種を連続して鋳造する場合、タンディシュ１１内の各所における流速の差異を小さく、かつ流速を遅くすることができるので、タンディシュ１１内の溶鋼が激しく攪拌されることがなく、整流化されて異鍋溶鋼の混合体積を少なくすることができる。
【００３５】
さらに本発明の堰１９を備えるタンディシュ１１において、堰１９の第２部材１８が、タンディシュ１１にプールされる溶鋼の浴面高さＨの高い定常操業状態と、浴面高さＨの低い非定常操業状態とのいずれにおいても、プールされる溶鋼の浴面下になるように配置することによって、溶鋼中の介在物を効果的に浮上分離させることができるので、定常操業状態と非定常操業状態とにおける品質差異の少ないスラブを製造することができる。
【００３６】
図３は、本発明の実施の第２の形態であるタンディシュ３１の構成を簡略化して示す断面図である。本実施の形態のタンディシュ３１は、実施の第１形態のタンディシュ１１に類似し、対応する部分については、同一の参照符号を付して説明を省略する。
【００３７】
タンディシュ３１において注目すべきは、堰１９と溶鋼排出位置２１との間に、タンディシュ１１の底面２３から立上がるようにして下堰３２がさらに設けられることである。この下堰３２は、堰１９と同様たとえばアルミナまたはマグネシアなどの耐火材からなる。
【００３８】
連続鋳造に用いられる一般的なタンディシュでは、タンディシュの底面に沿って浸漬ノズルに向って流れる底面流が発生し、この底面流によって介在物が搬送されて浮上することなく浸漬ノズルから鋳型内へ流出する。前述の第１形態のタンディシュ１１においても、堰１９下方の狭隘な流路を溶鋼が通過後、溶鋼の流路断面積が拡大することによって、強い浮上流が発生するので、底面流の影響をほとんど無くすことができるけれども、本実施の形態のタンディシュ３１のように、下堰３２を設けることによって、底面流を完全に消失させることができる。
【００３９】
タンディシュ３１では、第２部材１８下方の流路を通過した溶鋼、特に底面２３付近を通過した溶鋼が、底面２３から立上がる下堰３２に衝突し、衝突することによってその流動方向を溶鋼の浴面に向う方向、すなわち浮上流とすることができる。このことによって、溶鋼中の介在物の浮上性を一層向上し、スラブへの流出率を低減することができる。
【実施例】
【００４０】
以下本発明の実施例について説明する。
（実施例１）
本実施例１では、実際の連続鋳造に用いられるタンディシュと同一寸法のタンディシュ模擬容器をアクリル樹脂で作製し、そのアクリル樹脂製タンディシュ模擬容器に、同じアクリル樹脂製の堰１９や下堰３２を設けた。準備したタンディシュ模擬容器に水を注入し、予め定める浴面高さＨになったとき、注入量と同量になるように排出量を調整するとともに擬似介在物を投入し、投入した擬似介在物が排出される量を測定して流出率を求めた。
【００４１】
図４〜図１３には、アクリル樹脂製タンディシュ模擬容器３５に設けた堰の配置条件を示す。図４は、試験番号１における堰の配置条件を示す断面図である。タンディシュ模擬容器３５の長手方向の両端面のうち、水の注入位置寄りの端面３６の位置を基点（零）とし、浸漬ノズル位置を模した水の排出位置３７へ向う方向の水平距離によって、堰の配置位置を表した。試験番号１は、いずれも高さの高い（４００ｍｍ）２つの第１および第２下堰３８Ｈ，３９Ｈが、前述の水平距離１３００ｍｍおよび３２００ｍｍの位置にそれぞれ設けられる配置条件であった。図５は、試験番号２における堰の配置条件を示す断面図である。試験番号２は、第１および第２下堰３８Ｍ，３９Ｍの高さがいずれも中程度の高さ（３００ｍｍ）であること以外は、試験番号１と同じ配置条件に設定した。図６は、試験番号３における堰の配置条件を示す断面図である。試験番号３は、第１および第２下堰３８Ｌ，３９Ｌの高さがいずれも低い（１５０ｍｍ）であること以外は、試験番号１と同じ配置条件に設定した。
【００４２】
図７は、試験番号４における堰の配置条件を示す断面図である。試験番号４は、前述の水平距離４１５０ｍｍの位置に、タンディシュ模擬容器３５の底面４０と平行方向に延びる長さ５００ｍｍの水平堰４１が設けられること以外は、試験番号３と同じ配置条件に設定した。図８は、試験番号５における堰の配置条件を示す断面図である。試験番号５は、前述の水平距離１７００ｍｍの位置に、タンディシュ模擬容器３５に水が注入された状態のほぼ浴面付近に設けられ、底面４０に対して垂直、すなわち下堰と平行に延びる高さ３００ｍｍの上堰４２が設けられること以外は、試験番号２と同じ配置条件に設定した。
【００４３】
図９は、試験番号６における堰の配置条件を示す断面図である。試験番号６は、前述の水平距離８００ｍｍの位置に、高さ２００ｍｍの第３下堰４３が設けられること以外は、試験番号１と同じ配置条件に設定した。図１０は、試験番号７における堰の配置条件を示す断面図である。試験番号７は、前述の水平距離１０００ｍｍの位置に、高さ２００ｍｍの第３下堰４３が設けられること以外は、試験番号１と同じ配置条件に設定した。図１１は、試験番号８における堰の配置条件を示す断面図である。試験番号８は、前述の注入位置直下の位置に、注入下流動抑制管４４が設けられること以外は、試験番号３と同じ配置条件に設定した。
【００４４】
図１２は、試験番号９における堰の配置条件を示す断面図である。本発明の実施の第１形態のタンディシュ１１を模した配置条件であり、注入位置において、断面Ｌ字状の堰４５が、第２部材４７が水平になり、第１部材４６が垂直になるように、かつ第２部材４７が、水の排出位置３７へ向う方向と反対方向に第１部材４６から立上がるようにして配置した。本実施例の堰４５は、マグネシア製であり、第１部材４６の断面寸法は、７０ｔ×５４０Ｌｍｍであり、第２部材４７の断面寸法は、１００ｔ×３５０Ｌｍｍであった。また第１部材４６の下端部と底面４０との距離Ｄが、２４０ｍｍになるように堰４５を配置した。
【００４５】
図１３は、試験番号１０における堰の配置条件を示す断面図である。試験番号１０は、前述の水平距離１０００ｍｍの位置に、高さ２００ｍｍの第３下堰４３が設けられること以外は、試験番号９と同じ配置条件に設定した。
【００４６】
試験番号９および１０は、本発明の実施例であり、試験番号１〜８は、本発明範囲外の比較例である。試験番号１〜１０の配置条件を表１に整理した。
【００４７】
【表１】
2005262242.tif 000003
【００４８】
試験は、より具体的には次のように実施した。２３０Ｌ／ｍｉｎで水をタンディシュ模擬容器３５へ注入し、底面４０から水面までの浴面高さＨが、定常操業状態を模した７００ｍｍになったとき、または非定常操業状態を模した４００ｍｍになったとき、ストッパー２２を開けて水の排出位置から注入量と同じ２３０Ｌ／ｍｉｎで水をタンディシュ模擬容器３５から排出する。すなわち、注入量と排出量とのバランスがとれるようにして、排出を開始すると同時に、擬似介在物である中空シリカ球をタンディシュ模擬容器３５中へ投入する。擬似介在物である中空シリカ球は、水の排出を開始すると同時に投入が開始され、開始後４分間を要して全量投入される。水の排出を開始後３０分間、タンディシュ模擬容器３５から排出される水を回収した。次いで、回収された水中に含まれる中空シリカ球を抽出して乾燥し、投入した全重量に対する回収重量の比を、百分率で表し、介在物の流出率を求めた。流出率が小さい程、タンディシュの介在物浮上分離性に優れると評価した。評価基準は、以下のようである。
◎：介在物浮上分離性が優良。流出率２％以下。
○：介在物浮上分離性が良。  流出率２％超え、３％以下。
×：介在物浮上分離性が不良。流出率３％超え。
【００４９】
本発明の実施例である試験条件９，１０における浴面高さＨに対する第１部材の下端部と底面との距離Ｄの比（Ｄ／Ｈ）は、定常操業状態では、２４０／７００＝０．３４であり、非定常操業状態では、２４０／４００＝０．６０であった。また堰４５は、その第１部材４６の上端部が、定常操業状態を模した浴面高さＨが７００ｍｍの場合においても、浴面よりも上方に位置するように、すなわち前記比（Ｉ／Ｈ）が常に１．０を超えるように配置された。なお擬似介在物である中空シリカ球の直径および投入量、ならびにタンディシュ模擬容器３５の容量を、表２中に示す。
【００５０】
【表２】
2005262242.tif 000004
【００５１】
各試験番号の設定条件における評価結果と介在物の流出率とを、浴面高さＨが７００ｍｍの定常操業状態と、浴面高さＨが４００ｍｍの非定常操業状態とについて、表３に合わせて示す。
【００５２】
【表３】
2005262242.tif 000005
【００５３】
比較例の試験番号２〜５の設定条件では、定常操業状態および非定常操業状態の両方において、流出率が３％を超え、介在物浮上性が不良であった。比較例の試験番号１および６，７の設定条件では、定常操業状態の流出率が３％以下２％超えで介在物浮上性が良であるけれども、非定常操業状態の流出率が３％超えで介在物浮上性が不良であり、定常操業状態と非定常操業状態とにおける差異が大きい。比較例の試験番号８の設定条件では、定常操業状態および非定常操業状態の両方において、流出率が３％以下２％超えで介在物浮上性が良であり、定常操業状態と非定常操業状態との差異がほとんど無いけれども、流出率２％以下を達成することができなかった。
【００５４】
一方、本発明の実施例である試験番号９および１０では、定常操業状態および非定常操業状態のいずれにおいても、流出率２％以下が達成され、定常操業状態と非定常操業状態とに関わらず優れた介在物浮上性を実現することができた。
【００５５】
（実施例２）
本実施例２では、実施例１において試験に用いられたアクリル製のタンディシュ模擬容器および堰と同一の構成を有するタンディシュを、鋼製外殻に耐火材を内張りし、耐火材の堰を形成することによって作製した。実際のタンディシュも実施例１のタンディシュ模擬容器と同一の構成を有するので、本実施例２における各タンディシュの試験番号にも、各タンディシュ模擬容器と同一の試験番号、すなわち試験番号１〜１０を用いた。
【００５６】
日本工業規格（ＪＩＳ）Ｇ４３０５に規定されるＳＵＳ３０４に該当する化学成分のステンレス鋼を溶製し、その溶鋼を取鍋から試験番号１〜１０のタンディシュに、定常操業状態の設定でそれぞれ注入し、さらに連続鋳造鋳型に注入してスラブを形成した。
【００５７】
各タンディシュを用いて鋳造したスラブから、鋳造方向の長さ約１００ｍｍのスラブ片を採取した。採取したスラブ片の中央部を大きさ３０ｍｍのブロックに６分割し、その表面を研磨した後、顕微鏡観察により介在物個数を測定した。顕微鏡観察において、１３μｍ以上の大きさの介在物を計数し、６個のブロックそれぞれについて得られた介在物個数の合計を、そのスラブの介在物個数の代表値とし、この代表値からスラブ中介在物個数指数を求め、介在物浮上性を評価した。スラブ中介在物個数指数とは、最も介在物個数の多かった試験番号５に対する相対値であり、以下の（１）式で与えられる。
【００５８】
スラブ中介在物個数指数＝試験番号Ｎの介在物個数／試験番号５の介在物個数
…（１）
スラブ中介在物個数指数が小さい程、介在物浮上性に優れると評価した。評価結果を表４に示す。実際のタンディシュを用いた試験においても、本発明例である試験番号９および１０のタンディシュにおいて、スラブ中介在物個数指数が０．２０未満であり、タンディシュの介在物浮上性に優れ、介在物個数の低減されることが確認された。
【００５９】
【表４】
2005262242.tif 000006
【図面の簡単な説明】
【００６０】
【図１】本発明の実施の一形態であるタンディシュ１１の構成を簡略化して示す断面図である。
【図２】堰１９を備えるタンディシュ１１内における溶鋼１４の流動方向を示す模式図である。
【図３】本発明の実施の第２の形態であるタンディシュ３１の構成を簡略化して示す断面図である。
【図４】試験番号１における堰の配置条件を示す断面図である。
【図５】試験番号２における堰の配置条件を示す断面図である。
【図６】試験番号３における堰の配置条件を示す断面図である。
【図７】試験番号４における堰の配置条件を示す断面図である。
【図８】試験番号５における堰の配置条件を示す断面図である。
【図９】試験番号６における堰の配置条件を示す断面図である。
【図１０】試験番号７おける堰の配置条件を示す断面図である。
【図１１】試験番号８における堰の配置条件を示す断面図である。
【図１２】試験番号９における堰の配置条件を示す断面図である。
【図１３】試験番号１０における堰の配置条件を示す断面図である。
【図１４】従来技術のタンディシュ１の構成を簡略化して示す断面図である。
【符号の説明】
【００６１】
１１，３１  タンディシュ
１２  取鍋
１３  注入ノズル
１４  溶鋼
１５  浸漬ノズル
１６  鋳型
１７，４６  第１部材
１８，４７  第２部材
１９，４５  堰
２２  ストッパー
３２  下堰
３５  タンディシュ模擬容器
３８  第１下堰
３９  第２下堰
４１  水平堰
４２  上堰
４３  第３下堰
４４  注入下流動抑制管
【図１】
2005262242.tif 000007
【図２】
2005262242.tif 000008
【図３】
2005262242.tif 000009
【図４】
2005262242.tif 000010
【図５】
2005262242.tif 000011
【図６】
2005262242.tif 000012
【図７】
2005262242.tif 000013
【図８】
2005262242.tif 000014
【図９】
2005262242.tif 000015
【図１０】
2005262242.tif 000016
【図１１】
2005262242.tif 000017
【図１２】
2005262242.tif 000018
【図１３】
2005262242.tif 000019
【図１４】
2005262242.tif 000020